(57)【要約】【課題】  低温度域での高い触媒活性と、温度変化に対する高い安定性を併せ持ち、かつ組成や合成法に融通を持たせ、容易に利用できる触媒を一酸化炭素選択酸化触媒として提供する。【解決手段】  化学式Ａ２Ｃｕ１−ｙＢｙＯ４−δ（式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２であり、δは酸素欠損量または酸素過剰量を表す。）で表され、単相の層状ペロブスカイト構造を有する複合酸化物を用いてなることを特徴とする、炭化水素、酸素および水蒸気を含むガスを改質して得られた水素富化ガス中に残存する一酸化炭素を、少なくとも選択酸化によって改質する、一酸化炭素選択酸化触媒。【選択図】  なし【特許請求の範囲】
【請求項１】
化学式Ａ２Ｃｕ１−ｙＢｙＯ４−δ（式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２であり、δは酸素欠損量または酸素過剰量を表す。）で表され、単相の層状ペロブスカイト構造を有する複合酸化物を用いてなることを特徴とする、炭化水素、酸素および水蒸気を含むガスを改質して得られた水素富化ガス中に残存する一酸化炭素を、少なくとも選択酸化によって改質する、一酸化炭素選択酸化触媒。
【請求項２】
前記複合酸化物と、少なくとも１種の貴金属から構成されていることを特徴とする請求項１に記載の一酸化炭素選択酸化触媒。
【請求項３】
前記貴金属が、複合酸化物中に含浸、または複合酸化物表面に担持されていることを特徴とする請求項２に記載の一酸化炭素選択酸化触媒。
【請求項４】
前記複合酸化物において、その電子的特性がｎ型半導体であることを特徴とする請求項１〜３のいずれか１項に記載の一酸化炭素選択酸化触媒。
【請求項５】
前記複合酸化物において、その結晶系が空間群Ｉ４／ｍｍｍに属することを特徴とする請求項１〜４のいずれか１項に記載の一酸化炭素選択酸化触媒。
【請求項６】
前記化学式においてＡがＡ’２−ｘＡ”ｘ、すなわち化学式Ａ’２−ｘＡ”ｘＣｕ１−ｙＢｙＯ４−δ（式中のＡ’はＬａ、Ｃｅを除くランタノイドよりなる群から選ばれた少なくとも１種類以上の元素を示しており、Ａ”はＬａ、Ｃｅよりなる群から選ばれた１種類以上の元素を示しており、ｘは０≦ｘ≦０．２である。）で表され、単相の層状ペロブスカイト構造を有する複合酸化物を用いてなることを特徴とする請求項１〜５のいずれか１項に記載の一酸化炭素選択酸化触媒。
【請求項７】
前記複合酸化物と、
少なくとも１種の貴金属を、前記複合酸化物に対して、重量比として少なくとも０．１ｗｔ％用いて構成されていることを特徴とする請求項２〜６のいずれか１項に記載の一酸化炭素選択酸化触媒。
【請求項８】
請求項１〜７で示される一酸化炭素選択酸化触媒を用い、少なくとも一酸化炭素選択酸化反応を用いて燃料改質を行う水素燃料改質器。
【請求項９】
請求項１〜７で示される一酸化炭素選択酸化触媒を用い、改質用の燃料として炭化水素ガスを用い、一酸化炭素選択酸化反応を用いて燃料改質を行う燃料電池用水素燃料改質器。
【発明の詳細な説明】
【技術分野】
【０００１】
本発明は、少なくとも一酸化炭素選択酸化反応を用いて燃料改質を行い、高純度の水素ガスを得るための燃料改質触媒、該触媒を用いた燃料改質器に関する。
【背景技術】
【０００２】
固体高分子型燃料電池は、水素と酸素を燃料として電気エネルギーを取り出す電池であり、高い出力密度、低温での動作、排気ガスに有害物質をほとんど含まないといった、特長を持ち合わせていながら、そのサイズや形状を、定置型、車載型などに対して、柔軟にコントロールできる新しい電力源として実用化が始まっている。
【０００３】
固体高分子型燃料電池のアノード極、すなわち水素反応極の燃料源には、高純度の水素ガスだけでなく、炭化水素ガス、アルコール等の水素を含む有機物質を燃料改質器に通して得られた水素富化ガスが使用されている。しかしながら、改質して得られる水素富化ガス中には、未改質の原料ガス、副生成物としての一酸化炭素が一般に０．５〜１％含まれており、低水素濃度の水素富化ガス中では、それら、水素以外のガスによってアノード電極が被毒され、燃料電池の性能の低下につながる。
【０００４】
また、水素富化ガス中の水素濃度が低いことは、燃料源から得られる最終的なエネルギーのロスが多いことを意味する。
【０００５】
燃料の改質工程は、大きく分けて、原料の脱硫工程、燃料ガスの改質工程、改質ガス中の一酸化炭素除去工程を含んでいる。一酸化炭素の除去には、シフト反応と選択酸化反応を組み合わせて行うのが一般的であり、初めに一酸化炭素シフト反応を用いてＣＯ濃度を数千ｐｐｍまで低減し、この工程で除去出来なかった一酸化炭素は、さらに一酸化炭素選択酸化反応により除去され、最終的にはＣＯ濃度を１０ｐｐｍ以下にし、燃料電池の劣化を防いでいる。一酸化炭素の除去工程のうち、一酸化炭素選択酸化反応による除去工程での改質効率が、最終的な水素富化ガス中の一酸化炭素濃度に対して、非常に大きな影響を与えることが知られている。
【０００６】
一酸化炭素選択酸化反応を利用した一酸化炭素選択酸化触媒としては、アルミナ、チタニア、ジルコニアなどの単純酸化物に貴金属を担持したものが知られており、水素富化ガス中の一酸化炭素と等モル量程度の酸素を上記触媒によって反応させ、一酸化炭素を選択除去する。
【０００７】
また、アルミナ水和物にＰｔ、またはＲｕを担持することによって一酸化炭素選択酸化力を高めた一酸化炭素選択酸化触媒も存在する。
【０００８】
一方、複合酸化物を一酸化炭素選択酸化触媒として利用した例としては、例えば、ネオジムと銅からなる複合酸化物を用いるもの（例えば、特許文献１、２参照。）があり、高い触媒活性を有することが報告されている。
【特許文献１】特開平１１−１１４４２３号公報
【特許文献２】特開平１１−１６５０７０号公報
【発明の開示】
【発明が解決しようとする課題】
【０００９】
しかしながら、一酸化炭素選択反応が適用される温度は燃料改質の前工程に強く依存し、より低温での高い触媒活性と、広い温度範囲での安定性が必要であり、上記に示したような単純酸化物に貴金属を担持した一酸化炭素選択酸化触媒は、低温での触媒活性において十分ではないばかりでなく、その温度変化に対する安定性も保証されるものではない。複合酸化物を用いた一酸化炭素選択酸化触媒については、触媒活性、安定性の面では高く評価されるものの、組成の制約や合成法の制約が多く一般的に利用することが難しい。
【００１０】
本発明は、低温度域での高い触媒活性と、温度変化に対する高い安定性を併せ持ち、かつ組成や合成法に融通を持たせ、容易に利用できる触媒を一酸化炭素選択酸化触媒として提供することを目的とする。
【課題を解決するための手段】
【００１１】
この課題を解決するために、本発明では低温においても金属の触媒活性を向上させる効果のある複合酸化物と、Ｐｔなどの貴金属から構成される触媒を一酸化炭素選択酸化触媒として用いることを提案するものである。
【００１２】
即ち、本発明は、化学式Ａ２Ｃｕ１−ｙＢｙＯ４−δ（式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２であり、δは酸素欠損量または酸素過剰量を表す。）で表され、単相の層状ペロブスカイト構造を有する複合酸化物を用いてなることを特徴とする、炭化水素、酸素および水蒸気を含むガスを改質して得られた水素富化ガス中に残存する一酸化炭素を、少なくとも選択酸化によって改質する、一酸化炭素選択酸化触媒を提供する。これにより、低温度域での高い触媒活性と、温度変化に対する高い安定性を発現させ、組成や合成法に融通を持たせ、容易に利用できる一酸化炭素選択酸化触媒を実現することができる。
【００１３】
層状ペロブスカイト構造を有する複合酸化物が単相であることのメリットは、（１）層状ペロブスカイトだけである点（よって、化合物自体の再現性に優れる）、（２）完全に固溶している点（よって、単一サンプル内での不純物相（第２相）がなく、この不純物相（第２相）の分布が異なることもないので製品の性能・品質面の安定性に優れる）、（３）化学的に安定している相だけが存在している点（よって、製造に用いる粉ごと（製造ロットごと）に性能が変わってしまう問題が無く工業的にも安定である）などである。また単相でないもののデメリットである（１）化合物自体の再現性に乏しい点、（２）単一サンプル内で不純物相（第２相）の分布が異なる可能性が大きい点、（３）サンプリングに用いる粉ごとに性能が変わってしまうので工業的に不安定である点を解消できる点で優れている。
【００１４】
本発明において、単相の層状ペロブスカイト構造を有する複合酸化物とは、層状ペロブスカイト構造以外の酸化物を含まないことを意味する。層状ペロブスカイト構造以外の酸化物とは、例えば、元素Ａ、元素Ｂあるいは銅の単独酸化物、元素Ａと元素Ｂからなる複合酸化物等を意味する。なお、単相であることは、例えば、ＸＲＤのデータから判断することができる。即ち、ＸＲＤのデータから不純物相（第２相）のピークが出てこないことは多くても第２相のボリュームが１０％に満たないことを示しているので、このような場合には、単相であると判断することができる。なお、こうした判断基準は、既に特許公報だけでなく論文でも市販のＸＲＤ装置を用いた分析結果、即ち、第２相のピークが無い＝単相であるとの判断基準と同様であるといえる。さらに、リートベルト解析をして、そのＲ因子（ＲＷＰなど）から判断することもできる。即ち、市販の装置を使っている場合、ＲＷＰが１０％以下であれば十分に単相であると判断することができる。なお、こうした判断基準は、既に論文などで単相としているものには、１２〜１８％の場合もあり、実際には、ＲＷＰが１８％以下であれば単相であると判断してもよいといえる。
【００１５】
本発明で提案する複合酸化物は、化学式Ａ２Ｃｕ１−ｙＢｙＯ４−δで表され、式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２である必要があり、好ましくは、ｙは０≦ｙ≦０．１である。ｙが上記に規定する範囲を外れると酸素が過剰となり、層状ペロブスカイト構造を保てなくなる。
【００１６】
上記の化学式中のＡは、Ａ’２−ｘＡ”ｘ、すなわち上記化学式Ａ’２−ｘＡ”ｘＣｕ１−ｙＢｙＯ４−δ（Ａ’はＬａ、Ｃｅを除くランタノイドよりなる群から選ばれた少なくとも１種類以上の元素を示しており、Ａ”はＬａ、Ｃｅよりなる群から選ばれた１種類以上の元素を示している。）とすることにより、使用可能な元素に選択性を持たせることが出来る。ここで、ｘは０≦ｘ≦０．２である必要があり、好ましくは、０＜ｘ≦０．１である。ｘが上記に規定する範囲を外れると、請求項５および請求項６に示したようなｎ型半導体とする電子的特性および空間群Ｉ４／ｍｍｍに属する結晶系を保てなくなる。
【００１７】
上記の化学式におけるδに特に規定はないが、層状ペロブスカイト構造を維持するために、δ＜０．５であることが望ましい。δの範囲としては、好ましくは−０．１５＜δ＜０．５である。また特に好ましくは−０．１＜δ＜０．２である。すなわち、上記化学式の複合酸化物では、酸素が欠損している必要はなく（すなわち、０＜δである必要はなく、０＞δであってもよいし、δ＝０であってもよい。）、δは層状ペロブスカイト構造を維持するためだけにその範囲を限定されるものである。逆に言えば層状ペロブスカイト構造が維持される限りδはその条件を満たしているとも言える。よって、δが上記に規定するδ＜０．５の範囲を多少外れても複合酸化物が層状ペロブスカイト構造を有するものであれば、本発明の範囲に含まれるものである。この酸素欠損量または酸素過剰量δは、化学滴定によって調べることができる（後述する実施例でも当該測定法により調べた）。また、複合酸化物の層状ペロブスカイト構造の確認は粉末Ｘ線回折測定によって行うことができる（後述する実施例でも当該測定法により調べた）。
【００１８】
複合酸化物において、その電子的特性は、電子が伝導を担うｎ型半導体とホールが伝導を担うｐ型半導体に分類されるが、ｎ型半導体について、高い触媒活性が得られることが見出された。かかる複合酸化物の電子的特性は、陽イオン元素の置換によってｎ型半導体となるように制御することができ、ｎ型半導体とｐ型半導体の違いは、ホール効果、また熱起電力測定を用いて観測することができる（後述する実施例でも当該測定法により調べた）。
【００１９】
層状ペロブスカイト構造である複合酸化物において、その結晶系が属する空間群によって、電子構造が変化し、電子特性が変化する場合があるが、本発明における複合酸化物は、その空間群がＩ４／ｍｍｍであることが望ましい。空間群の決定は粉末Ｘ線回折測定によって行うことが出来る。
【００２０】
この一酸化炭素選択酸化触媒用複合酸化物は、一般的な固相反応法を用いても作製できる。粒径制御、高比表面積化、組成の均一性が活性の高い粉末に影響することから、より活性の高い粉末を得るためには、クエン酸塩法、シュウ酸塩法のような液相法を用いることが望ましく、得られた二次粒子の平均粒径は、５μｍ以下であることが好ましく、１μｍ以下であることがより望ましい。得られた二次粒子の平均粒径が５μｍを超える場合には比表面積が減少し、活性が低下する。なお、一酸化炭素選択酸化触媒用複合酸化物の二次粒子の平均粒径は、光散乱方式の粒度分布計によって測定することができる。すなわち、得られる一酸化炭素シフト反応触媒用複合酸化物の微粉末は、凝集等して二次粒子を形成する、もしくは凝集等してアグロマレート（集塊物）を形成し、それが二次的に集まって二次粒子を形成したものである。
【００２１】
この複合酸化物と組み合わせて用いられる金属は、少なくとも１種の貴金属である必要があり、複合酸化物に対して、複合酸化物中に含浸、または複合酸化物表面に担持された形態で、重量比として、少なくとも０．１ｗｔ％、好ましくは０．５〜１０ｗｔ％の範囲で用いられることが望ましい。ここで、この複合酸化物と組み合わせて用いられる貴金属の使用量が、０．１ｗｔ％未満の場合には十分な活性が得られないおそれがある。なお、貴金属の使用量の上限値については、特に制限されるものではないが、凝集による比表面積低下を防止する観点から、１５ｗｔ％とするのが望ましい。この複合酸化物と組み合わせて用いられる貴金属（合金を含む）の使用の方法、形状、形態は問わないが、それら貴金属の微粒子が、複合酸化物の二次粒子中に含浸、または二次粒子の表面に担持された形態で分布していることが望ましい。複合酸化物の二次粒子中に含浸したり、二次粒子の表面に貴金属微粒子を存在させると反応活性を高く出来る効果がある。かかる貴金属を微粒子の形態で用いる場合には、該貴金属微粒子の平均粒径は１００ｎｍ以下、好ましくは１０ｎｍ以下である。該貴金属微粒子の平均粒径が２００ｎｍを超える場合には、貴金属微粒子の表面積（触媒としての作用面積）が十分でなく、また複合酸化物の二次粒子中の間隙に含浸させるのが困難となったり、複合酸化物の二次粒子表面への担持等による均一な分布が困難となる。なお、貴金属微粒子の平均粒径の下限値は特に制限されるべきものではない。この貴金属の微粒子の平均粒径は、例えば、透過型電子顕微鏡などを用いて測定することができる。貴金属微粒子の粒径は、絶対最大長（輪郭線上の任意の２点間の距離のうち、最大の長さをとるもの）を用いるものとする。
【００２２】
本発明において、上記複合酸化物と組み合わせて用いられる貴金属（合金を含む）は、Ａｕ、Ａｇ、白金族元素（Ｒｕ、Ｒｈ、Ｐｄ、Ｏｓ、Ｉｒ、Ｐｔ）の金属及びこれらの合金の中から使用目的に応じて、最適なものを適宜選択して使用することができるものであるが、耐久性、安定性という観点から、Ｐｔ、Ｒｈ、Ｐｄ、Ｒｕ、Ａｇからなる群より選ばれてなる少なくとも１種のものが望ましく、より好ましくはＰｔである。
【００２３】
この一酸化炭素選択酸化触媒を用いることで、燃料ガスに対する選択酸化反応がスムーズに進行し、燃料の改質効率が向上し、かつこの触媒がｎ型半導体であるために、耐久性に優れ、低温（１５０〜２００℃程度）での動作時、動作温度の変化（変動幅１２０〜４００℃程度）において、高い酸化力を示し、安定な触媒作用を提供することになる。
【発明の効果】
【００２４】
本発明における一酸化炭素選択酸化触媒材料において、上記化学式で表され、層状ペロブスカイト構造を有する複合酸化物を、炭化水素、酸素および水蒸気を含むガスを改質して得られた水素富化ガスから、少なくとも一酸化選択酸化反応を利用して一酸化炭素を除去する一酸化炭素選択酸化触媒として用いることにより、好ましくは上記化学式と少なくとも１種の貴金属から構成されるものを該一酸化炭素選択酸化触媒として用いることにより、より好ましくは、その電子特性がｎ型半導体に分類され、その結晶系が空間群Ｉ４／ｍｍｍに属するものと、少なくとも１種の貴金属を、上記複合酸化物に対して、重量比として、少なくとも０．１ｗｔ％の範囲で用いて構成されたことを特徴とする該一酸化炭素シフト反応触媒を用いることにより、金属または単純な酸化物にＰｔなどを担持させた場合（比較例１〜３参照のこと）に比べて、温度変化に対しても高い安定性を保ちながら、低温でも燃料ガスである水素富化ガス中の一酸化炭素の改質反応率を高め、高い効率で高純度の水素を回収でき、一酸化炭素選択酸化触媒として上記触媒材料を用いることにより一酸化炭素選択酸化反応を含む水素燃料改質器の性能を向上させることができる。
【００２５】
更に本発明の一酸化炭素選択酸化触媒では、上記化学式で表されるように、その組成が特定のランタノイドや特定の貴金属元素に制約されるものではなく組成の制約が少ない。即ち、元素Ａはランタノイドのいずれかであればよく選択肢が極めて広く、元素Ｂに関しても同様であり且つ汎用性に優れる６〜９族元素から選択可能である。よって、例えば、特定のランタノイド元素や貴金属元素等が入手困難となったり価格が高騰したような場合でも、簡単に等価な性能を有する他のランタノイド元素や貴金属元素等に変更可能である。また、一酸化炭素選択酸化触媒では、ほとんど全ての複合酸化物の合成法を幅広く適用できるなど合成法の制約も少ない。即ち、上記したような一般的な固相反応法や液相法やペチニ法などの多くの合成法を適用して製造できるなど、一般的な利用が可能である。
【発明を実施するための最良の形態】
【００２６】
本発明の一酸化炭素選択酸化触媒は、上記化学式で表され、単相の層状ペロブスカイト構造を有する複合酸化物を用いてなることを特徴とするものであって、改質された水素富化ガスから、少なくとも一酸化炭素選択酸化反応を利用して一酸化炭素を改質、除去し得るものである。好ましくは上記化学式で表され、単相の層状ペロブスカイト構造を有し、その電子特性がｎ型半導体であり、その結晶系が空間群Ｉ４／ｍｍｍに属することを特徴とする複合酸化物であり、より好ましくはこれらの複合酸化物とＰｔ等の貴金属から構成されてなるものであり、特にこれらの複合酸化物と、少なくとも１種の貴金属を、該複合酸化物に対して、重量比として、少なくとも０．１ｗｔ％用いて構成されてなるものであって、改質された水素富化ガスから、少なくとも一酸化炭素選択酸化反応を利用して一酸化炭素を改質、除去し得るものである。これにより、炭化水素ガス、アルコール等、水素を含む燃料ガスを、固体高分子型燃料電池のアノード極、すなわち水素反応極の燃料源に適した水素富化ガスに改質することができるものである。
【００２７】
上記一酸化炭素選択酸化反応を用いて改質するのに利用される水素富化ガスは、炭化水素、酸素および水蒸気を含むガスを改質して得られた水素富化ガスであって、該水素富化ガス中に一酸化炭素が微量残存するものが対象となる。すなわち、背景技術で説明したように燃料の改質工程中の一酸化炭素除去工程のうち、一酸化炭素シフト反応を用いた一酸化炭素除去工程により得られた改質ガス（水素富化ガス）と言える。なお、上記炭化水素、酸素および水蒸気を含む原料ガスとしては、従来公知のものが幅広く適用できるなど、特に制限されるものではない。例えば、原料ガスを構成する炭化水素の場合、メタン、ガソリン、天然ガス、ケミカル・ハイドライトなどの炭化水素ガス、エタノールなどのアルコール、バイオガス等が挙げられる、これらに何ら制限されるものではない。
【００２８】
上記化学式Ａ２Ｃｕ１−ｙＢｙＯ４−δ（式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２であり、δは酸素欠損量または酸素過剰量を表す。）で表され、単相の層状ペロブスカイト構造を有する複合酸化物であり、その電子特性がｎ型半導体に分類され、その結晶系が空間群Ｉ４／ｍｍｍに属するものは、固相反応法、クエン酸塩法やシュウ酸塩法などの液相法やペチニ法といったほとんどすべての酸化物の合成法を用いて得ることが出来、その粉末は、二次粒子径の平均値において、大きくとも５μｍ以下の微粉末であり、粉末としてのみならず、粒状やペレット状の形状に成型して用いること、スラリーやペーストにして、一酸化炭素を除去するための一酸化炭素選択酸化触媒として水素燃料改質器の担体（担持体ないし基材）等に塗布するなどして用いることも出来る。
【００２９】
上記の化学式中におけるＡは、より高い触媒活性を得、かつ使用可能な元素に選択性を持たせるためにＡ’２−ｘＡ”ｘ（Ａ’はＬａ、Ｃｅを除くランタノイドよりなる群から選ばれた少なくとも１種類以上の元素を示しており、Ａ”はＬａ、Ｃｅよりなる群から選ばれた１種類以上の元素を示している。）とすることが必要であり、ｎ型半導体の電子的特性、およびＩ４／ｍｍｍの空間群を維持するためにｘは０≦ｘ≦０．２である必要があり、好ましくは、０＜ｘ≦０．１である。
【００３０】
上記化学式におけるδは、層状ペロブスカイト構造を維持するために、δ＜０．５であることが望ましい。δの範囲としては、好ましくは−０．１５＜δ＜０．５である。また特に好ましくは−０．１＜δ＜０．２である。
【００３１】
この一酸化炭素選択酸化触媒用の複合酸化物は、一般的な固相反応法を用いても作製できるが、より活性の高い粉末を得るためには、クエン酸塩法、シュウ酸塩法のような液相法を用いることが望ましく、得られた二次粒子径は５μｍ以下である必要があり、１μｍ以下であることが望ましい。これら液相法の製造方法は、既に公知な製法として確立されており、クエン酸塩法は、後述する実施例に記載した特開平２−７４５０５号公報に記載された方法と同様にして製造することができるものであり、シュウ酸塩法に関しても、同様に従来公知の製法を用いて製造することができる。また、この一酸化炭素選択酸化触媒用の複合酸化物の合成法の１つであるペチニ（Ｐｅｃｈｉｎｉ）法を用いても製造することができる。本発明では、特定の合成法に制約されることなく、従来公知の合成法の中から適宜選択して利用することができるものであり、その時々で最も性能及び経済性、利便性等に優れた組成及び合成法を選択することができる点で優れている。
【００３２】
上記一酸化炭素選択酸化触媒用複合酸化物においては、不純物相（第２相）があると固体の電子状態を著しく乱し、性能を低下するおそれがあることから、単相の層状ペロブスカイト構造を有するものである必要がある。
【００３３】
上記一酸化炭素選択酸化触媒用複合酸化物において、その電子的特性は、電子が伝導を担うｎ型半導体に分類されるものが望ましい（ｎ型半導体に分類される必要があるともいえる）。
【００３４】
上記一酸化炭素選択酸化触媒用複合酸化物において、その結晶系が属する空間群はＩ４／ｍｍｍ（体心正方晶系）であるものが望ましい（Ｉ４／ｍｍｍである必要があるともいえる）。
【００３５】
この一酸化炭素選択酸化触媒用の複合酸化物と組み合わせて用いられる金属は、少なくとも１種の貴金属（合金を含む）からなる必要があり、該複合酸化物に対して、重量比として、少なくとも０．１ｗｔ％、好ましくは０．５〜１０ｗｔ％の範囲で用いるのが望ましい。上記複合酸化物と組み合わせて用いられる貴金属の使用の方法、形状、形態は問わないが、それら貴金属の微粒子が、複合酸化物の二次粒子中に含浸、または二次粒子の表面に担持されるなどして分布していることが望ましい。該貴金属としては、特に制限されるものではないが、Ｐｔ、Ｒｈ、Ｐｄ、ＲｕおよびＡｇよりなる群から選ばれた少なくとも１種の金属（合金を含む）が耐久性、安定性という観点から望ましく、特に望ましくはＰｔである。
【００３６】
このように、ｎ型半導体の電子特性を持ち、空間群Ｉ４／ｍｍｍに属するような結晶系にあり、低温でも高触媒活性を持つ複合酸化物、更に好ましくは該複合酸化物と、Ｐｔなどの貴金属を組み合わせることによって、Ｐｔなどの貴金属の電子状態に変化を与え、低温でも酸素の活性を高めるため、高い一酸化炭素選択酸化触媒活性を維持できると考えられる。この作用に基づいて、本発明を実施するに至ったものである。
【００３７】
こうした複合酸化物と貴金属を組み合わせた一酸化炭素選択酸化触媒は、複合酸化物粉末に、従来公知の方法により貴金属微粒子を担持させることにより得ることができるなど、特に制限されるものではない。
【００３８】
例えば、クエン酸塩法による合成法を例に挙げて説明すれば、上記化学式に用いられる、元素Ａからなる化合物と銅化合物と元素Ｂからなる化合物（元素Ａ及びＢは共に上記化学式中の元素Ａ及びＢで規定したもの同一である）とからなる混合物をクエン酸と反応せしめて複合クエン酸塩を合成し、該複合クエン酸塩を焼成することにより、上記化学式で表され、単相の層状ペロブスカイト構造を有する複合酸化物粉末を製造する。該複合酸化物に貴金属化合物溶液を含浸、焼成するなどして貴金属を坦持せしめてなる一酸化炭素選択酸化触媒を製造することができるものである。より詳しくは、元素Ａからなる化合物（好ましくは元素Ａ’からなる化合物と元素Ａ”からなる化合物）と銅化合物と元素Ｂからなる化合物とからなる混合物として、元素Ａ（好ましくは元素Ａ’及び元素Ａ”）、銅及び元素Ｂの炭酸塩もしくは水酸化物を出発原料とし、組成比（原子比）がＡ：Ｃｕ：Ｂ＝２：１−ｙ：ｙ、好ましくはＡ’：Ａ”：Ｃｕ：Ｂ＝２−ｘ：ｘ：１−ｙ：ｙ（０≦ｘ≦０．２、０≦ｙ≦０．２）となるように加えて調整した混合物を、クエン酸と反応させ複合クエン酸塩粉末を合成する。その後、該複合クエン酸塩を２００〜１０００℃で１〜４８時間仮焼する。更に４００〜１２００℃で１〜４８時間の焼成を大気中で行う。これにより、上記化学式で表され、単相の層状ペロブスカイト構造を有する複合酸化物粉末を得ることができる。本発明では、得られた複合酸化物粉末を、さらに必要に応じて、適当な粒度になるよう粒度調整する、具体的には、ボールミル等の粉砕機を用いて粉砕し、平均粒径１０μｍ以下に粒度調整する。これにより、上記化学式で表され、単相の層状ペロブスカイト構造を有する複合酸化物微粉末を得ることができる。上記に示した合成法により得られた複合酸化物微粉末に、貴金属の重量が該複合酸化物微粉末に対して少なくとも０．１ｗｔ％となるように調整してなる貴金属化合物、例えば、中和したジニトロジアミン白金硝酸溶液やジニトロジアミンルテニウム硝酸溶液等を含浸させ、焼成を行い、さらに粉砕し、貴金属を担持した複合酸化物微粉末を得ることができるものである。この際、担持される貴金属微粒子の平均粒径は、１００ｎｍ以下、好ましくは１０ｎｍ以下になるように、上記貴金属化合物の濃度や焼成条件等を適宜調整するのが望ましい。ここで、上記貴金属化合物としては、上記した中和したジニトロジアミン白金硝酸溶液やジニトロジアミンルテニウム硝酸溶液等が挙げられるが、これらに何ら制限されるものでない。
【００３９】
次に、本発明の水素燃料改質器では、上述した本発明の一酸化炭素選択酸化触媒を用い、少なくとも一酸化炭素選択酸化反応を用いて燃料改質を行うことを特徴とするものである。また、本発明の燃料電池用水素燃料改質器では、上述した本発明の一酸化炭素選択酸化触媒を用い、選択酸化反応を用いて燃料改質を行うことを特徴とするものである。
【００４０】
上記水素燃料改質器としては、燃料電池用水素燃料改質器のほか、少なくとも一酸化炭素選択酸化反応を用いて燃料改質を行うことのできる従来公知の各種水素燃料改質器に適用しえるものである。
【００４１】
また、燃料電池用水素燃料改質器としては、定置型、車載型などの各種固体高分子型燃料電池用水素燃料改質器のほか、一酸化炭素選択酸化反応を用いて燃料改質を行うことのできる従来公知の各種燃料電池用水素燃料改質器に適用しえるものである。
【実施例】
【００４２】
以下に本発明を実施例、比較例によって詳細に説明するが、本発明はこれら実施例に限定されるものではなく、金属を複合酸化物中に含浸させることは、必ずしも必要ではない。
【００４３】
（実施例１）Ｎｄ２ＣｕＯ４−δ＋０．５％Ｐｔ
ネオジムの炭酸塩もしくは水酸化物、銅の炭酸塩もしくは水酸化物を出発原料とし、組成比（原子比）がＮｄ：Ｃｕ＝２．０：１．０となるように加え、特開平２−７４５０５号公報に記載された方法と同様にして、クエン酸と反応させ複合クエン酸塩粉末を製造後、６００℃で１０時間の仮焼、８００℃で１０時間の焼成を大気中で行って得られた粉末をボールミルで粉砕し、平均粒径５μｍ以下に粒度調整された複合酸化物微粉末を得た。
【００４４】
得られた複合酸化物微粉末の酸素欠損量または酸素過剰量δは化学滴定によって調べたところ０．０４であった。この複合酸化物微粉末の層状ペロブスカイト構造の確認、および空間群の確認は粉末Ｘ線回折測定によった。その結果、空間群はＩ４／ｍｍｍであり、層状ペロブスカイト構造のみが観察され、単独酸化物等の不純物に基づく回折線は認められなかったことから、単相の層状ペロブスカイト構造であることが確認された。なお、得られた粉末Ｘ線回折スペクトルのパターンとそのリートベルト解析結果を図１及び表１に示す。また、該複合酸化物の電子的特性は、ホール効果測定を用いて観測し、ｎ型半導体であることを確認した。更に、この複合酸化物微粉末の二次粒子の平均粒径は、光散乱方式の粒度分布計によって測定した結果、１μｍであった。
【００４５】
この複合酸化物微粉末に、Ｐｔの重量が担体である該複合酸化物微粉末に対して０．５ｗｔ％となるように調整し、中和したジニトロジアミン白金硝酸溶液を含浸させ、４５０℃で６時間の焼成を行い、さらに粉砕し、Ｐｔを担持した複合酸化物微粉末を得た。このＰｔ担持複合酸化物微粉末のＰｔ微粒子の平均粒径は、透過型電子顕微鏡を用いて測定した結果、５ｎｍであった。このＰｔ担持複合酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００４６】
（実施例２）Ｐｒ２ＣｕＯ４−δ＋０．５％Ｐｔ
プラセオジムの炭酸塩もしくは水酸化物、銅の炭酸塩もしくは水酸化物を出発原料とし、組成比（原子比）がＰｒ：Ｃｕ＝２．０：１．０となるように加え、特開平２−７４５０５号公報に記載された方法と同様にして、クエン酸と反応させ複合クエン酸塩粉末を製造後、６００℃で１０時間の仮焼、８００℃で１０時間の焼成を大気中で行って得られた粉末をボールミルで粉砕し、平均粒径５μｍ以下に粒度調整された複合酸化物微粉末を得た。
【００４７】
得られた複合酸化物微粉末の酸素欠損量または酸素過剰量δは化学滴定によって調べたところ０．０６であった。この複合酸化物微粉末の層状ペロブスカイト構造の確認、および空間群の確認は粉末Ｘ線回折測定によった。その結果、空間群はＩ４／ｍｍｍであり、層状ペロブスカイト構造のみが観察され、単独酸化物等の不純物に基づく回折線は認められなかったことから、単相の層状ペロブスカイト構造であることが確認された。また、該複合酸化物の電子的特性は、ホール効果測定を用いて観測し、ｎ型半導体であることを確認した。更に、この複合酸化物微粉末の二次粒子の平均粒径は、光散乱方式の粒度分布計によって測定した結果、１μｍであった。
【００４８】
この複合酸化物微粉末に、Ｐｔの重量が担体である該複合酸化物微粉末に対して０．５ｗｔ％となるように調整し、中和したジニトロジアミン白金硝酸溶液を含浸させ、４５０℃で６時間の焼成を行い、さらに粉砕し、Ｐｔを担持した複合酸化物微粉末を得た。このＰｔ担持複合酸化物微粉末のＰｔ微粒子の平均粒径は、透過型電子顕微鏡を用いて測定した結果、５ｎｍであった。このＰｔ担持複合酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００４９】
（実施例３）Ｎｄ１．９Ｃｅ０．１ＣｕＯ４−δ＋０．５％Ｐｔ
ネオジムの炭酸塩もしくは水酸化物、セリウムの炭酸塩もしくは水酸化物、銅の炭酸塩もしくは水酸化物を出発原料とし、組成比（原子比）がＮｄ：Ｃｅ：Ｃｕ＝１．９：０．１：１．０となるように加え、特開平２−７４５０５号公報に記載された方法と同様にして、クエン酸と反応させ複合クエン酸塩粉末を製造後、６００℃で１０時間の仮焼、８００℃で１０時間の焼成を大気中で行って得られた粉末をボールミルで粉砕し、平均粒径５μｍ以下に粒度調整された複合酸化物微粉末を得た。
【００５０】
得られた複合酸化物微粉末の酸素欠損量または酸素過剰量δは、化学滴定によって調べたところ０．０４であった。この複合酸化物微粉末の層状ペロブスカイト構造の確認、および空間群の確認は粉末Ｘ線回折測定によった。その結果、空間群はＩ４／ｍｍｍであり、層状ペロブスカイト構造のみが観察され、単独酸化物等の不純物に基づく回折線は認められなかったことから、単相の層状ペロブスカイト構造であることが確認された。また、該複合酸化物の電子的特性は、ホール効果測定を用いて観測し、ｎ型半導体であることを確認した。更に、この複合酸化物微粉末の二次粒子の平均粒径は、光散乱方式の粒度分布計によって測定した結果、１μｍであった。
【００５１】
この複合酸化物微粉末に、Ｐｔの重量が担体である該複合酸化物微粉末に対して０．５ｗｔ％となるように調整し、中和したジニトロジアミン白金硝酸溶液を含浸させ、４５０℃で６時間の焼成を行い、さらに粉砕し、Ｐｔを担持した複合酸化物微粉末を得た。このＰｔ担持複合酸化物微粉末のＰｔ微粒子の平均粒径は、透過型電子顕微鏡を用いて測定した結果、５ｎｍであった。このＰｔ担持複合酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００５２】
（実施例４）Ｐｒ２Ｃｕ０．９Ｆｅ０．１Ｏ４−δ＋０．５％Ｐｔ
プラセオジムの炭酸塩もしくは水酸化物、銅の炭酸塩もしくは水酸化物、鉄の炭酸塩もしくは水酸化物を出発原料とし、組成比（原子比）がＰｒ：Ｃｕ：Ｆｅ＝２．０：０．９：０．１となるように加え、特開平２−７４５０５号公報に記載された方法と同様にして、クエン酸と反応させ複合クエン酸塩粉末を製造後、６００℃で１０時間の仮焼、８００℃で１０時間の焼成を大気中で行って得られた粉末をボールミルで粉砕し、平均粒径５μｍ以下に粒度調整された複合酸化物微粉末を得た。
【００５３】
得られた複合酸化物微粉末の酸素欠損量または酸素過剰量δは化学滴定によって調べたところ０．０１であった。この複合酸化物微粉末の層状ペロブスカイト構造の確認、および空間群の確認は粉末Ｘ線回折測定によった。その結果、空間群はＩ４／ｍｍｍであり、層状ペロブスカイト構造のみが観察され、単独酸化物等の不純物に基づく回折線は認められなかったことから、単相の層状ペロブスカイト構造であることが確認された。また、該複合酸化物の電子的特性は、ホール効果測定を用いて観測し、ｎ型半導体であることを確認した。更に、この複合酸化物微粉末の二次粒子の平均粒径は、光散乱方式の粒度分布計によって測定した結果、１μｍであった。
【００５４】
この複合酸化物微粉末に、Ｐｔの重量が担体である該複合酸化物微粉末に対して０．５ｗｔ％となるように調整し、中和したジニトロジアミン白金硝酸溶液を含浸させ、４５０℃で６時間の焼成を行い、さらに粉砕し、Ｐｔを担持した複合酸化物微粉末を得た。このＰｔ担持複合酸化物微粉末のＰｔ微粒子の平均粒径は、透過型電子顕微鏡を用いて測定した結果、５ｎｍであった。このＰｔ担持複合酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００５５】
（実施例５）Ｐｒ１．９５Ｌａ０．０５Ｃｕ０．８５Ｍｎ０．１５Ｏ４−δ＋０．５％Ｒｕ
プラセオジムの炭酸塩もしくは水酸化物、ランタンの炭酸塩もしくは水酸化物、銅の炭酸塩もしくは水酸化物、マンガンの炭酸塩もしくは水酸化物を出発原料とし、組成比（原子比）がＰｒ：Ｌａ：Ｃｕ：Ｍｎ＝１．９５：０．０５：０．８５：０．１５となるように加え、特開平２−７４５０５号公報に記載された方法と同様にして、クエン酸と反応させ複合クエン酸塩粉末を製造後、６００℃で１０時間の仮焼、８００℃で１０時間の焼成を大気中で行って得られた粉末をボールミルで粉砕し、平均粒径５μｍ以下に粒度調整された複合酸化物微粉末を得た。
【００５６】
得られた複合酸化物微粉末の酸素欠損量または酸素過剰量δは化学滴定によって調べたところ０．０３であった。この複合酸化物微粉末の層状ペロブスカイト構造の確認、および空間群の確認は粉末Ｘ線回折測定によった。その結果、空間群はＩ４／ｍｍｍであり、層状ペロブスカイト構造のみが観察され、単独酸化物等の不純物に基づく回折線は認められなかったことから、単相の層状ペロブスカイト構造であることが確認された。また、該複合酸化物の電子的特性は、ホール効果測定を用いて観測し、ｎ型半導体であることを確認した。更に、この複合酸化物微粉末の二次粒子の平均粒径は、光散乱方式の粒度分布計によって測定した結果、１μｍであった。
【００５７】
この複合酸化物微粉末に、Ｒｕの重量が担体である該複合酸化物微粉末に対して０．５ｗｔ％となるように調整し、中和したジニトロジアミンルテニウム硝酸溶液を含浸させ、４５０℃で６時間の焼成を行い、さらに粉砕し、Ｒｕを担持した複合酸化物微粉末を得た。このＲｕ担持複合酸化物微粉末のＲｕ微粒子の平均粒径は、透過型電子顕微鏡を用いて測定した結果、５ｎｍであった。このＲｕ担持複合酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００５８】
（比較例１）ＴｉＯ２＋０．５％Ｐｔ
市販品のチタニア（ＴｉＯ２）に、Ｐｔの重量が担体であるチタニアに対して０．５ｗｔ％となるように調整したジニトロジアミン白金硝酸溶液を含浸させ、４５０℃で６時間の焼成を行い、さらに粉砕し、Ｐｔを担持した酸化物微粉末を得た。このＰｔ担持酸化物微粉末のＰｔ微粒子の平均粒径も、透過型電子顕微鏡を用いて測定した結果、５ｎｍであった。このＰｔ担持酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００５９】
（比較例２）ＣｅＯ２＋０．５％Ｐｔ
市販品のセリア（ＣｅＯ２）に、Ｐｔの重量が担体であるセリアに対して０．５ｗｔ％となるように調整したジニトロジアミン白金硝酸溶液を含浸させ、４５０℃で６時間の焼成を行い、さらに粉砕し、Ｐｔを担持した酸化物微粉末を得た。このＰｔ担持酸化物微粉末のＰｔ微粒子の平均粒径も、透過型電子顕微鏡を用いて測定した結果、５ｎｍであった。このＰｔ担持酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００６０】
（比較例３）Ａｌ２Ｏ３＋０．５％Ｐｔ
市販品のアルミナ（Ａｌ２Ｏ３）に、Ｐｔの重量が担体であるアルミナに対して０．５ｗｔ％となるように調整したジニトロジアミン白金硝酸溶液を含浸させ、４５０℃で６時間の焼成を行い、さらに粉砕し、Ｐｔを担持した酸化物微粉末を得た。このＰｔ担持酸化物微粉末のＰｔ微粒子の平均粒径も、透過型電子顕微鏡を用いて測定した結果、５ｎｍであった。このＰｔ担持酸化物微粉末を一酸化炭素選択酸化触媒として石英反応菅内に配置し、流量調整された一酸化炭素と酸素を含む混合ガスを反応菅に流し、排出されたガスをガスクロマトグラフィーによって成分分析を行い、該一酸化炭素選択酸化触媒の性能評価を行った。
【００６１】
（試験例）
実施例１〜５で得られた複合酸化物微粉末の結晶系を含む結晶構造および電子的特性、並びに実施例１〜５および比較例１〜３で得られた一酸化炭素選択酸化触媒性能を、下記の条件下でそれぞれ評価を行うことにより判断した。
【００６２】
（１）結晶系評価
結晶系を含む結晶構造の評価は、粉末Ｘ線回折法を用いて測定したデータとリートベルト解析を組み合わせることによって行った。
【００６３】
ここで、Ｘ線回折（ＸＲＤ）測定条件は下記の通りとした。
【００６４】
・使用機器：Ｒｉｇａｋｕ  ＲＩＮＴ２２００Ｖ
・Ｘ線：ＣｕＫα線（Ｋα１＝１．５４０５６２、Ｋα２＝１．５４４３９０）モノクロメータで単色化
・出力：４０ｍＡ、４０ｋＶ（＝１．６ｋＷ）
・測定レンジ：１０度から９０度
・測定ステップ：０．０２度
・計数時間：２Ｓ
また、得られた粉末Ｘ線回折データから、リートベルト解析をプログラム（解析用ソフト）ＲＩＥＴＡＮ−２０００を用いて行なった。リートベルト解析法は、粉末Ｘ線回折データから結晶構造を精密化する方法で、図１に、実施例１の複合酸化物粉末のＮｄ２ＣｕＯ４−δに対して行ったリートベルト解析パターンを示す。図１では、実験値を・印で，計算値を実線で、実験値と計算値の誤差を破線で示した。なお、結晶構造モデルは、粉末Ｘ線回折実験の結果から正方晶系と仮定した。図１に示すように、得られた計算値（実線）が実測値（・）と良く一致した。また、粉末Ｘ線回折データ、リートベルト解析により得られた実施例１の複合酸化物粉末の結晶系の評価結果（結晶データ）を表１に示す。
【００６５】
【表１】
2006116372.tif 000002
【００６６】
これらの結果から、実施例１の複合酸化物粉末のＮｄ２ＣｕＯ４−δでは、空間群はＩ４／ｍｍｍであり、層状ペロブスカイト構造のみが観察され、単独酸化物等の不純物に基づく回折線は認められなかったことから、単相の層状ペロブスカイト構造であることが確認された。なお、本実施例では、単相であることは、ＸＲＤのデータ及びリートベルト解析によるＲ因子から総合的に判断した。即ち、ＸＲＤのデータから不純物相（第２相）のピークが出ていない場合であって、なおかつリートベルト解析によるＲ因子のうち、ＲＷＰが１０％以下である場合に単相であると判断した。実施例２〜５の複合酸化物粉末についても、同様にして確認した。
【００６７】
（２）電子的特性評価
電子的特性は、複合酸化物粉末を静水圧プレスによって成型し１３００℃で焼成した焼結体を５ｍｍ×５ｍｍ×０．１ｍｍに加工した薄板状のサンプルについて室温でのホール係数を測定することによって評価した。
【００６８】
実施例１〜５の複合酸化物に対して行った電子的特性評価の結果は、各実施例中に示した通りであり、いずれもｎ型半導体であった。
【００６９】
（３）一酸化炭素選択酸化触媒性能
一酸化炭素選択酸化触媒性能は、触媒反応前の入力ガス中の一酸化炭素濃度、酸素濃度、触媒反応後の出力ガス中の一酸化炭素濃度、二酸化炭素濃度、酸素濃度をガスクロマトグラフィーによって分析することで評価した。
【００７０】
ここで、ガス分析反応条件は、下記の通りとした。
【００７１】
一酸化炭素と酸素を０．０１％：０．０２％の割合（質量比）で含み、表２のように組成を調整した擬似燃料ガスを１５０℃に予熱しながら、流量２０Ｌ／ｈｒにて、０．５ｃｃの触媒を設置した石英反応菅に流通させて、二酸化炭素を含むガスを得た。反応前と反応後のガスに含まれる一酸化炭素濃度、二酸化炭素濃度、酸素濃度から、触媒の一酸化炭素浄化率（ＣＯ浄化率）を求めた。測定に用いた擬似燃料ガスの組成（質量比）を表２に示す。
【００７２】
以上のようにして得られたガス分析によるＣＯ浄化率を実施例１〜５および比較例１〜３について表３に示す。
【００７３】
【表２】
2006116372.tif 000003
【００７４】
【表３】
2006116372.tif 000004
【００７５】
これらの結果から明らかなように、本発明における一酸化炭素選択酸化触媒材料において、化学式Ａ２Ｃｕ１−ｙＢｙＯ４−δ（式中のＡはランタノイドよりなる群から選ばれた、少なくとも１種類以上の元素を示し、ＢはＣｒ、Ｍｎ、Ｆｅ、Ｃｏよりなる群から選ばれた少なくとも１種類以上の元素を示しており、ｙは０≦ｙ≦０．２であり、δは酸素欠損量または酸素過剰量を表す。）で表され、層状ペロブスカイト構造を有する複合酸化物と、Ｐｔ、Ｒｈ、Ｐｄ、Ｒｕなどの貴金属、またはＡｇよりなる群から選ばれた、少なくとも１種類以上の金属元素を、複合酸化物に対して、重量比として、少なくとも０．１ｗｔ％以上用いて構成されたことを特徴とする一酸化炭素選択酸化触媒を用いることにより水素富化ガス中に存在する一酸化炭素を高効率に選択酸化し、炭化水素ガス、アルコールなどの水蒸気改質反応率を高め、高い効率で高純度の水素を回収でき、一酸化炭素選択酸化触媒として、上記触媒材料が有用であることが示された。また、上記触媒材料を用いることにより、一酸化炭素の選択酸化反応を含む水素燃料改質器の性能が向上した。特に、比較例１〜３で用いた既存の一酸化炭素選択酸化触媒では、高い触媒活性を得るために２００℃程度の高い温度を要するため、今回の試験で行った１５０℃という低温度域では、十分な触媒活性が得られなかったが、本実施例１〜５で用いた本発明の一酸化炭素選択酸化触媒では、１５０℃という低温度域でも高い触媒活性を有することが確認できた。このことから、動作条件による温度変動に対する安定性にも優れていることがわかる。
【００７６】
また、化学式Ａ２Ｃｕ１−ｙＢｙＯ４−δのＡが１種類のランタノイドから構成される実施例１、２は比較例に比べて十分に大きい触媒活性を有することが証明されたが、Ａが２種類以上のランタノイドから構成される実施例３、４、５に比べてわずかではあるが、触媒活性が低く、用いるランタノイドは２種類以上を組み合わせた場合のほうが組み合わせない場合に比べて有効なことが示された。
【図面の簡単な説明】
【００７７】
【図１】実施例１で製造した複合酸化物Ｎｄ２ＣｕＯ４−δの粉末ＸＲＤパターンとそのリートベルト解析結果を示す図面である。
【図１】
2006116372.tif 000005